Литьевой самозатухающий композиционный термопластичный материал
COMPOSITE MOULDED SELF-EXTINGUISHING THERMOPLASTIC MATERIAL

3
р
Изобретение относится к области термопластичных композиционных материалов, а именно к разработке размеростабильных термопластичных ПКМ и технологий их переработки в детали и элементы системы кондиционирования воздуха (СКВ) для использования в авиационной промышленности. Такие материалы должны обладать низкой плотностью (ρ≤1500 кг/м), повышенными антистатическими свойствами, иметь прочность при растяжении σ≥75 МПа, температуру эксплуатации до 180°С, отвечать требованиям АП-25 по горючести; перерабатываться в изделия литьем под давлением, детали из них должны сохранять при эксплуатации свои размеры.
р
v
16
Известен аналог - полисульфон марки Udel Ρ-1700 фирмы «Solvay Advanced Polymers»: конструкционный аморфный материал, обладающий повышенной термостойкостью, хорошими электрическими и механическими свойствами (прочность при растяжении равна σ=72 МПа, модуль упругости при растяжении составляет 2400 МПа), способный работать длительно при температурах до 160°С, с температурой стеклования, равной 192°С, стойкий к действию спиртов, масел, смазок, алифатических углеводородов, растворов солей, минеральных кислот и щелочей, растворяется в амидных растворителях и хлорированных углеводородах. Полисульфон Udel Ρ-1700 применяется для производства электротехнических изделий, изделий медицинского назначения, комплектующих в машино- и автомобилестроении и др. Недостатками указанного полисульфона является его неспособность задерживать УФ-излучение, недостаточный уровень прочностных свойств и максимальной рабочей температуры. Кроме того, материал является диэлектриком, что обуславливает скопление на поверхности изготовленных из него деталей статического электричества (ρ=2,9×10 Ом⋅см).
Известен аналог отечественного производства - полисульфон ПСФ-150, имеющий температуру эксплуатации 150°С и стеклования 190°С. Полисульфон ПСФ-150 полностью отвечает требованиям АП-25 (FAR-25) по горючести и дымообразованию, обладает высокой прочностью (56 МПа), жесткостью (2500 МПа), стойкостью к удару, различным агрессивным средам, имеет хорошие электрические свойства, технологичен при переработке. ПСФ-150 является единственным конструкционным материалом с повышенной теплостойкостью, который выпускается в отечественной промышленности в настоящее время. Однако также являясь диэлектриком, по сравнению с полисульфоном Udel Ρ – 1700, он имеет более низкие значения температуры эксплуатации (150°С) и прочности при растяжении (56 МПа).
Наиболее близким аналогом (патент US 8158245, МПК В32В 27/04, опубл. 17.04.2012), взятым за прототип, является термопластичный композиционный материал следующего химического состава, масс. %:
полиэфирэфиркетон РЕЕК
25,0-60,0
углеродные нанотрубки
3,0-28,0
углеродное волокно AS - 4
35,0-80,0
канальная сажа 25,9
5,9-28,7
Недостатком указанной композиции являются высокие температуры переработки (360-410°С), что требует дорогостоящего специального технологического оборудования.
Технической задачей и техническим результатом заявленного изобретения является разработка литьевого композиционного термопластичного материала, позволяющего снизить вес элементов и деталей СКВ на 20-30% по сравнению с элементами из алюминиевых сплавов и обеспечивающего технологичность процесса изготовления деталей, а также их рабочую температуру до 180°С.
Для решения поставленной задачи и достижения технического результата предлагается термопластичный композиционный материал, включающий термопластичный полимер, наполнитель и модификатор Материал в качестве термопластичного полимера содержит полисульфон, являющийся продуктом поликонденсации щелочной соли бисфенола с 4,4'-дихлордифенилсульфоном, в качестве модификатора содержит фенолфталеин, а в качестве наполнителя содержит коаксиальные многослойные углеродные нанотрубки при следующем соотношении компонентов, масс. %:
полисульфон
25-67
фенолфталеин
30-70
коаксиальные многослойные углеродные нанотрубки
3-30
Коаксиальные многослойные углеродные нанотрубки могут иметь наружный диаметр 8-15 нм, внутренний диаметр 4-8 нм и длину не более 2 мкм, например, типа «Таунит-М».
3
Полисульфон (марок «ПСФ-1», «ПСК-1»), являющийся продуктом поликонденсации щелочной соли бисфенола с 4,4'-дихлордифенилсульфоном, макромолекула которого содержит группы =С(СН)2, получают по технологии нуклеофильной поликонденсации в растворителе, что обеспечивает изготовление сополимеров заданной молекулярной массы с высокой термостабильностью.
Применение в качестве модификатора фенолфталеина (объемными боковыми циклическими группами в повторяющемся звене макромолекулы полисульфона), позволяет повысить температуру стеклования до 10% и прочность при растяжении до 35%. Введение модификатора в полисульфон осуществляется путем химической модификации - в процессе синтеза при температурах 160-320°С.
v
4
15
Применение в качестве наполнителя коаксиальных многослойных углеродных нанотрубок типа «Таунит-М» позволяет повысить у химически модифицированного полисульфона - полиарилсульфона прочность при растяжении до 8%, стабильность размеров (снизить усадку в 2 раза), обеспечить антистатические свойства (ρ=1,0×10 Ом⋅см вместо 6,7×10 Ом⋅см). Углеродные нанотрубки имеют наружный диаметр 8-15 нм и длину - не более 2 мкм. Число слоев одной трубки - 6÷10. Удельная геометрическая
2
поверхность составляет 300÷320 м/г. Указанные параметры углеродных нанотрубок обеспечивают повышение электропроводности (антистатических свойств) материала и сохранение его технологичности при переработке.
При эксплуатации изделий из полимерных материалов существует опасность возникновения на их поверхности статического электричества вследствие низкой электропроводности. Статическое электричество значительно повышает риск возникновения пожаров, что, в свою очередь, может привести к выведению отдельных узлов или всей конструкции из строя. Одним из методов преобразования изолирующего полимера в проводящий является его наполнение проводящими частицами, такими как канальная сажа, технический углерод, углеродное волокно, металлическое волокно (из нержавеющей стали), а также углеродные нанотрубки. Для обеспечения необходимого уровня электрических свойств полимерных композиционных материалов важны контактные явления на границе наполнитель-полимер, определяющие в значительной мере электропроводность и другие электрофизические свойства материала. Образование проводящих путей в двухфазной системе зависит от способности частиц электропроводящей фазы образовывать хороший электрический контакт при их соприкосновении или сближении. Учитывая огромное число контактов между частицами, любые изменения в свойствах контакта оказывают сильное влияние на электропроводность материала.
3
Введение углеродных нанотрубок осуществляют способом физической модификации, которая позволяет получить полимеры матричной структуры, основные свойства которых определяет матрица, в данном случае - полиарилсульфон (химически модифицированный полисульфон). Модификацию осуществляли путем совмещения компонентов в двухшнековом экструдере при температуре 290-325°С и объемной скорости переработки 400-600 см.
3
Переработка разработанного литьевого самозатухающего композиционного термопластичного материала осуществляется способом литья под давлением на термопластавтомате со шнековой пластикацией (фирмы ARBURG ALLROUNDER). Температура литья 300-350°С, давление - 145-165 МПа, скорость впрыска - от 45 до 70 см/с.
По сравнению с российским аналогом - полисульфоном ПСФ-150 (ОАО «Институт пластмасс») и зарубежным - полисульфоном марки Udel Ρ -1700 фирмы «Solvay Advanced Polymers» предлагаемый размеростабильный литьевой самозатухающий композиционный термопластичный материал на основе полиарилсульфона имеет следующие преимущества (соответственно):
- более высокую рабочую температуру (на 30 и 20°С); (20,0 и 12,5%);
- повышенную температуру стеклования (на 22 и 20°С); (11,5 и 11,0%):
- более высокое значение прочности при растяжении (на 32 и 26 МПа); (57,1 и 22,2%);
v
5
16
16
- антистатические свойства: удельное объемное электрическое сопротивление ρ=2,2×10 Ом⋅см против >1,4×10 и 2,9×10;
- технологичность по сравнению с полисульфоном марки Udel Ρ - 1700, так как имеет молекулярную массу Mw на 33-45% ниже.
-6
-1
Кроме того, предлагаемый материал сохраняет значение модуля упругости при растяжении при температуре испытания 180°С на уровне 70%, что является следствием сохранения жесткости и стабильности размеров литьевых деталей и изделий в процессе эксплуатации, а также имеет значение температурного коэффициента линейного расширения (ТКЛР) в диапазоне температур от -60 до 180°С - 47-65×10 К и обладает колебанием усадки 0,05%, то есть материал является размеростабильным.
Заявленный литьевой самозатухающий композиционный термопластичный материал позволяет обеспечить импортозамещение, возможность использования не только в изделиях гражданской и военной техники, но и в народном хозяйстве; улучшить экологическую обстановку в цехах при изготовлении и переработке материала за счет исключения растворителя; осуществить возможности многократной переработки без ухудшения свойств изделия и значительно сократить количество отходов за счет вторичной переработки.
Примеры осуществления
Пример 1
Приготовление
Смесь щелочной соли бисфенола - А с 4,4'- дихлордифенилсульфоном, 30 масс. %, и фенолфталеином, 70 масс. %, загружают в реактор, где проводят синтез методом ароматической нуклеофильной поликонденсации в апротонных растворителях. В качестве растворителей, как правило, используют диметилсульфоксид, диметилацетамид, N-метилпирролидон, диметилсульфон, дифенилсульфон. Для получения щелочных солей бисфенолов применяют гидроокись натрия или углекислый калий. Поликонденсацию ведут при температуре 160-3200°С, в зависимости от применяемого растворителя и реакционной способности мономеров. После перерастворения в хлорбензоле и фильтрации от соли полученный продукт концентрируют на роторно-пленочном испарителе.
2
Для изготовления литьевого самозатухающего композиционного термопластичного материала полученный в результате реакции поликонденсации в виде порошка полиарилсульфон насыпают в металлические противни ровным слоем, толщиной не более 30 мм и сушат в вакуумном сушильном шкафу в течение 3 ч при температуре (125±5)°С (остаточное давление 0,3 кгс/см). Высушенный материал выгружают из термошкафа и пересыпают в герметичную тару.
Далее полиарилсульфон, 100 масс. %, и многослойные углеродные нанотрубки «Таунит-М», 3,1 масс. %, загружают при комнатной температуре в смеситель типа «пьяная бочка» и перемешивают. Полученную смесь (композицию) выгружают из смесителя и помещают в полимерную емкость, закрыв крышкой.
Затем подготовленную смесь (композицию) загружают в бункер экструдера, нагретый до 300-325°С, при скорости вращения шнека: 20-40 об/мин. Полученный в результате нагрева расплав полиарилсульфона перемешивается с многослойными углеродными нанотрубками в зонах экструдера с помощью двух вращающихся шнеков.
Выходящие из сопла экструдера стренги изготовленного материала пропускаются через направляющие ролики в ванне охлаждения и подаются в приемно-гранулирующее устройство с установленной скоростью нарезки гранул, обеспечивающую необходимый размер получаемых гранул - от 2 до 8 мм.
Полученные гранулы материала собираются в приемную емкость.
Технологию изготовления литьевых композиционных термопластичных материалов по примерам 2-12 (табл. 1) осуществляли аналогично примеру 1.
По сравнению с прототипом - углеволокнитом на основе полиэфирэфиркетона РЕЕК и углеродного волокна AS – 4, разработанный литьевой композиционный термопластичный материал обладает большей технологичностью:
- перерабатывается высокопроизводительным способом литья под давлением (прототип - прессованием, вакуум-формовкой, штамповкой и т.д.);
- имеет температуры переработки 300-350°С, что на 60°С ниже температур переработки прототипа (360-410°С), что позволяет использовать серийное оборудование.